두께 80 ㎛ 의 폴리비닐 알콜 필름 을 속도 비 가 다른 롤 사이 에 있 어서 , 30 ℃, 0 . 3 % 농도 의 요오드 용액 중 에서 1 분 간 염색 하 면서 3 배 까지 연신 했 다 . 그 후 , 60 ℃, 4 % 농도 의 붕산 , 10 % 농도 의 요오드화 칼륨 을 포함 하 는 수용액 중 에 0 . 5 분 간 침지 하 면서 종합 연신 배 율 이 6 배 까지 연신 했 다 . 이어서 , 30 ℃, 1 . 5 % 농도 의 요오드화 칼륨 을 포함 하 는 수용액 중 에 10 초간 침지 함 으로써 세정 한 후 , 50 ℃ 에서 4 분 간 건 조 를 행하 여 , 두께 30 ㎛ 의 편광자 를 얻 었 다 . 상기 편광자 의 양면 에 비누화 처리 한 두께 80 ㎛ 의 트리 아세틸셀룰로오스 필름 을 폴리비닐 알콜 계 접착제 에 의해 접합 하 여 편광 필름 을 작성 했 다 .